(57)【要約】本発明は、地肌及び画像の保存性が優れ、さらに発色感度の優れた記録材料や記録シートを提供することを目的とする。  本発明の記録材料は、発色性染料及び添加剤と、式（Ｉ）［式中、Ｒ１及びＲ４はそれぞれ独立して、Ｃ１〜Ｃ６アルキル基等を表し、ｐは０又は１〜４のいずれかの整数を表し、ｑは０又は１〜５のいずれかの整数を表し、ｐ、ｑが２以上のとき、Ｒ１同士及びＲ４同士はそれぞれ同じであっても相異なっていてもよく、Ｒ２及びＲ３はそれぞれ独立して、水素原子等を表し、Ｒ５は水素原子等を表す。波線で示した結合は、Ｅ、Ｚ又はそれらの混合体であることを表す。］で表される化合物の少なくとも１種を含有することを特徴とする。2011039987.tif 000065
2011039987.tif 000002
【特許請求の範囲】
【請求項１】
発色性染料を含有する記録材料において、式（Ｉ）
【化１】
2011039987.tif 000054
［式中、Ｒ１及びＲ４はそれぞれ独立して、水酸基、ハロゲン原子、Ｃ１〜Ｃ６アルキル基、又はＣ１〜Ｃ６アルコキシ基を表し、ｐは０又は１〜４のいずれかの整数を表し、ｑは０又は１〜５のいずれかの整数を表し、ｐ、ｑが２以上のとき、Ｒ１同士及びＲ４同士はそれぞれ同じであっても相異なっていてもよく、Ｒ２及びＲ３はそれぞれ独立して、水素原子、又はＣ１〜Ｃ６アルキル基を表し、Ｒ５は水素原子、Ｃ１〜Ｃ６アルキル基、置換されていてもよいフェニル基、又は置換されていてもよいベンジル基を表す。波線で示した結合は、Ｅ、Ｚ又はそれらの混合体であることを表す］で表される化合物の少なくとも１種、及び添加剤を含有することを特徴とする記録材料。
【請求項２】
式（Ｉ）で表される化合物が、式（ＩＩ）
【化２】
2011039987.tif 000055
［式中、Ｒ２〜Ｒ５は前記式（Ｉ）のＲ２〜Ｒ５と同じであり、Ｒ７はＣ１〜Ｃ４アルキル基、又はＣ１〜Ｃ４アルコキシ基を表す。Ｒ６は、Ｒ７がＣ１〜Ｃ４アルキル基の場合水素原子を表し、Ｒ７がＣ１〜Ｃ４アルコキシ基の場合Ｃ１〜Ｃ４アルコキシ基を表す。］であることを特徴とする請求項１に記載の記録材料。
【請求項３】
式（Ｉ）で表される化合物が、式（ＩＩＩ）
【化３】
2011039987.tif 000056
［式中、Ｒ２〜Ｒ５は前記式（Ｉ）のＲ２〜Ｒ５と同じである。］であることを特徴とする請求項１に記載の記録材料。
【請求項４】
添加剤が、式（ＩＶ）
【化４】
2011039987.tif 000057
［式中、Ｒ８１及びＲ８２は、それぞれ独立して、ハロゲン原子、Ｃ１〜Ｃ６アルキル基又はＣ２〜Ｃ６アルケニル基を表し、ｎ及びｒはそれぞれ独立して０又は１〜４のいずれかの整数を表し、ｍは０又は１〜２のいずれかの整数を表し、Ｒ９はＣ１〜Ｃ６アルキル基を表す。］で表される化合物の少なくとも１種、
又は式（Ｖ）
【化５】
2011039987.tif 000058
［式中、Ｒ１０1〜Ｒ１０６は、それぞれ独立して、ハロゲン原子、Ｃ１〜Ｃ６アルキル基又はＣ２〜Ｃ６アルケニル基を表し、Ｙは、直鎖又は分枝を有するＣ１〜Ｃ１２の飽和又は不飽和であって、エーテル結合を有していてもよい炭化水素基、又は、次式
【化６】
2011039987.tif 000059
（式中、Ｒ１１はメチレン基又はエチレン基を表し、Ｔは水素原子又はＣ１〜Ｃ４アルキル基を表す）を表し、ｂ、ｃ、ｄ、ｅ、ｆ、ｇはそれぞれ独立して０又は１〜４のいずれかの整数を表し、ｍは０又は１〜２のいずれかの整数を表し、ａは０又は１〜１０のいずれかの整数を表す。］で表される化合物の少なくとも１種であることを特徴とする請求項１〜３のいずれかに記載の記録材料。
【請求項５】
式（ＩＶ）で表される化合物が、式（ＶＩ）
【化７】
2011039987.tif 000060
［式中、Ｒ１２は水素原子、Ｃ１〜Ｃ６アルキル基、又はＣ２〜Ｃ６アルケニル基を表す。］であることを特徴とする請求項４に記載の記録材料。
【請求項６】
式（Ｖ）で表される化合物が、式（ＶＩＩ）
【化８】
2011039987.tif 000061
［式中、Ｙは、直鎖又は分枝を有するＣ１〜Ｃ１２の飽和又は不飽和であって、エーテル結合を有してもよい炭化水素基、又は、次式
【化９】
2011039987.tif 000062
（式中、Ｒ１１はメチレン基又はエチレン基を表し、Ｔは水素原子又はＣ１〜Ｃ４アルキル基を表す）を表し、ａは０又は１〜１０のいずれかの整数を表す。］であることを特徴とする請求項４に記載の記録材料。
【請求項７】
添加剤が、画像安定剤であることを特徴とする請求項１〜３のいずれかに記載の記録材料。
【請求項８】
画像安定剤がヒンダードフェノール化合物であることを特徴とする請求項７に記載の記録材料。
【請求項９】
画像安定剤が式（ＶＩＩＩ）
【化１０】
2011039987.tif 000063
［式中、Ｒ１３及びＲ１４はそれぞれ独立してＣ１〜Ｃ６アルキル基を表し、ｐ'及びｑ'はそれぞれ独立した１〜４のいずれかの整数を表し、ｐ'、ｑ'が２以上のとき、Ｒ１３同士及びＲ１４同士はそれぞれ同じであっても相異なっていてもよい。但しＲ１３及びＲ１４の少なくとも１種は水酸基のオルト位に２級又は３級炭素で結合したＣ１〜Ｃ６アルキル基である。Ｒ１５は水素原子又は置換されてもよいＣ１〜Ｃ６アルキル基を表す。］で表されるヒンダードフェノール化合物であることを特徴とする請求項８に記載の記録材料。
【請求項１０】
式（ＶＩＩＩ）で表されるヒンダードフェノール化合物のＲ１５が式（ＩＸ）
【化１１】
2011039987.tif 000064
[式中、Ｒ１６はＣ１〜Ｃ６アルキル基を表し、ｒは０又は１〜４のいずれかの整数を表す。＊は結合位置を表す]で表される化合物であることを特徴とする請求項９に記載の記録材料。
【請求項１１】
添加剤が、増感剤であることを特徴とする請求項１〜３のいずれかに記載の記録材料。
【請求項１２】
発色性染料がフルオラン系染料であることを特徴とする請求項１〜１１のいずれかに記載の記録材料。
【請求項１３】
支持体上に請求項１〜１２のいずれかに記載の記録材料から形成されてなる記録材料層を有する記録シート。
【発明の詳細な説明】
【技術分野】
【０００１】
本発明は発色性染料と顕色剤とを含有する記録材料に関し、特に、フェノール性化合物を顕色剤として含有する記録材料に関する。
本願は、２００９年９月２９日に出願された日本国特許出願第２００９−２２４３１７号、２００９年９月２９日に出願された日本国特許出願第２００９−２２４０９４号、２００９年１０月１６日に出願された日本国特許出願第２００９−２３９５７１号に対し優先権を主張し、その内容をここに援用する。
【背景技術】
【０００２】
発色性染料と顕色剤との反応による発色を利用した記録材料は、現像定着等の煩雑な処理を施すことなく比較的簡単な装置で短時間に記録できることから、ファクシミリ、プリンター等の出力記録のための感熱記録紙又は数枚を同時に複写する帳票のための感圧複写紙等に広く使用されている。これらの記録材料としては、速やかに発色し、未発色部分（以下「地肌」という）の白度が保持され、又発色した画像の堅牢性の高いものが要望されているが、長期保存安定性の面から、特に地肌の耐光性に優れた記録材料が求められている。そのために、発色性染料、顕色剤、保存安定剤等の開発努力がなされているが、発色の感度、地肌並びに画像の保存性などのバランスが良く、充分に満足できるものは未だ見出されていない。【０００３】
また、従来から地肌の保存性に優れた記録材料として、２，４’−ジヒドロキシジフェニルスルホン及び４−ヒドロキシ−４’−イソプロポキシジフェニルスルホンが知られているが、地肌耐光性等の点で未だ満足できるものではなかった。【０００４】
本発明者らは桂皮酸アミド系化合物を顕色剤として用いた地肌の耐光性に優れた記録材料をすでに提案している（特許文献１参照）が、未だ画像耐熱性などの点で充分満足のできるものではなく、実用的な記録材料は得られていない。
【先行技術文献】
【特許文献】
【０００５】
【特許文献１】特開２００３−３０５９５９号公報
【発明の概要】
【発明が解決しようとする課題】
【０００６】
本発明の目的は、前記のような従来の記録材料が有する欠点を改善し、地肌及び画像の保存性が優れた、特に地肌耐光性に優れ、さらに発色感度が優れ、画像耐熱性、耐可塑剤性、耐油性において極めて優れた記録材料や記録シートを提供することにある。
【課題を解決するための手段】
【０００７】
本発明者らは、記録材料に用いられる各種顕色剤を鋭意研究した結果、桂皮酸アミド系化合物と添加剤とを併用することで、発色感度、地肌耐光性が優れ、地肌及び画像の保存性が優れ、さらに画像保存性が優れた記録材料が得られることを見出し、本発明を完成するに至った。【０００８】
すなわち、本発明は、（１）発色性染料を含有する記録材料において、式（Ｉ）【０００９】
【化１】
2011039987.tif 000003
【００１０】
［式中、Ｒ１及びＲ４はそれぞれ独立して、水酸基、ハロゲン原子、Ｃ１〜Ｃ６アルキル基、又はＣ１〜Ｃ６アルコキシ基を表し、ｐは０又は１〜４のいずれかの整数を表し、ｑは０又は１〜５のいずれかの整数を表し、ｐ、ｑが２以上のとき、Ｒ１同士及びＲ４同士はそれぞれ同じであっても相異なっていてもよく、Ｒ２及びＲ３はそれぞれ独立して、水素原子、又はＣ１〜Ｃ６アルキル基を表し、Ｒ５は水素原子、Ｃ１〜Ｃ６アルキル基、置換されていてもよいフェニル基、又は置換されていてもよいベンジル基を表す。波線で示した結合は、Ｅ、Ｚ又はそれらの混合体であることを表す。］で表される化合物の少なくとも１種、及び添加剤を含有することを特徴とする記録材料、
（２）式（Ｉ）で表される化合物が、式（ＩＩ）【００１１】
【化２】
2011039987.tif 000004
【００１２】
［式中、Ｒ２〜Ｒ５は前記式（Ｉ）のＲ２〜Ｒ５と同じであり、Ｒ７はＣ１〜Ｃ４アルキル基、又はＣ１〜Ｃ４アルコキシ基を表す。Ｒ６は、Ｒ７がＣ１〜Ｃ４アルキル基の場合水素原子を表し、Ｒ７がＣ１〜Ｃ４アルコキシ基の場合Ｃ１〜Ｃ４アルコキシ基を表す。］であることを特徴とする前記（１）に記載の記録材料、
（３）式（Ｉ）で表される化合物が、式（ＩＩＩ）【００１３】
【化３】
2011039987.tif 000005
【００１４】
［式中、Ｒ２〜Ｒ５は前記式（Ｉ）のＲ２〜Ｒ５と同じである。］であることを特徴とする前記（１）に記載の記録材料である。
さらに、（４）添加剤が、式（ＩＶ）【００１５】
【化４】
2011039987.tif 000006
【００１６】
［式中、Ｒ８１及びＲ８２は、それぞれ独立して、ハロゲン原子、Ｃ１〜Ｃ６アルキル基又はＣ２〜Ｃ６アルケニル基を表し、ｎ１及びｎ２はそれぞれ独立して０又は１〜４のいずれかの整数を表し、ｍは０又は１〜２のいずれかの整数を表し、Ｒ９はＣ１〜Ｃ６アルキル基を表す。］で表される化合物の少なくとも１種
又は式（Ｖ）【００１７】
【化５】
2011039987.tif 000007
【００１８】
［式中、Ｒ１０1〜Ｒ１０６は、それぞれ独立して、ハロゲン原子、Ｃ１〜Ｃ６アルキル基又はＣ２〜Ｃ６アルケニル基を表し、Ｙは、直鎖又は分枝を有するＣ１〜Ｃ１２の飽和又は不飽和であって、エーテル結合を有してもよい炭化水素基、又は、次式【００１９】
【化６】
2011039987.tif 000008
【００２０】
（式中、Ｒ１１はメチレン基又はエチレン基を表し、Ｔは水素原子又はＣ１〜Ｃ４アルキル基を表す）を表し、ｂ、ｃ、ｄ、ｅ、ｆ、ｇはそれぞれ独立して０又は１〜４のいずれかの整数を表し、ｍは０又は１〜２のいずれかの整数を表し、ａは０又は１〜１０のいずれかの整数を表す。］で表される化合物の少なくとも１種であることを特徴とする前記（１）〜（３）のいずれかに記載の記録材料、
（５）式（ＩＶ）で表される化合物が、式（ＶＩ）【００２１】
【化７】
2011039987.tif 000009
【００２２】
［式中、Ｒ１２は水素原子、Ｃ１〜Ｃ６アルキル基、又はＣ２〜Ｃ６アルケニル基を表す。］であることを特徴とする前記（４）に記載の記録材料、
（６）式（Ｖ）で表される化合物が、式（ＶＩＩ）【００２３】
【化８】
2011039987.tif 000010
【００２４】
［式中、Ｙは、直鎖又は分枝を有するＣ１〜Ｃ１２の飽和又は不飽和であって、エーテル結合を有してもよい炭化水素基、又は、次式【００２５】
【化９】
2011039987.tif 000011
【００２６】
（式中、Ｒ１１はメチレン基又はエチレン基を表し、Ｔは水素原子又はＣ１〜Ｃ４アルキル基を表す）を表し、ａは０又は１〜１０のいずれかの整数を表す。］であることを特徴とする前記（４）に記載の記録材料、
（７）添加剤が、画像安定剤であることを特徴とする前記（１）〜（３）のいずれかに記載の記録材料、
（８）画像安定剤がヒンダードフェノール化合物であることを特徴とする前記（７）に記載の記録材料、
（９）画像安定剤が式（ＶＩＩＩ）【００２７】
【化１０】
2011039987.tif 000012
【００２８】
［式中、Ｒ１３及びＲ１４はそれぞれ独立してＣ１〜Ｃ６アルキル基を表し、ｐ'及びｑ'はそれぞれ独立した１〜４のいずれかの整数を表し、ｐ'、ｑ'が２以上のとき、Ｒ１３同士及びＲ１４同士はそれぞれ同じであっても相異なっていてもよい。但しＲ１３及びＲ１４の少なくとも１種は水酸基のオルト位に２級又は３級炭素で結合したＣ１〜Ｃ６アルキル基である。Ｒ１５は水素原子又は置換されてもよいＣ１〜Ｃ６アルキル基を表す。］で表されるヒンダードフェノール化合物であることを特徴とする前記（８）に記載の記録材料、
（１０）式（ＶＩＩＩ）で表されるヒンダードフェノール化合物のＲ１５が式（ＩＸ）【００２９】
【化１１】
2011039987.tif 000013
【００３０】
[式中、Ｒ１６はＣ１〜Ｃ６アルキル基を表し、ｒは０又は１〜４のいずれかの整数を表す。＊は結合位置を表す。]で表される化合物であることを特徴とする前記（９）に記載の記録材料、
（１１）添加剤が、増感剤であることを特徴とする前記（１）〜（３）のいずれかに記載の記録材料、
（１２）発色性染料がフルオラン系染料であることを特徴とする前記（１）〜（１１）のいずれかに記載の記録材料、及び
（１３）支持体上に前記（１）〜（１２）のいずれかに記載の記録材料から形成されてなる記録材料層を有する記録シートである。
【発明の効果】
【００３１】
本発明によれば、発色性染料を含有する記録材料において特定の桂皮酸アミド系化合物と添加剤を組合わせると、発色感度が優れ、従来にない地肌及び画像の保存性が優れた記録材料を得ることができる。特に地肌の耐光性、耐湿熱性に優れるとともに画像耐熱性が極めて優れた記録材料や記録シートを得ることができる。
【図面の簡単な説明】
【００３２】
【図１】実施例１１〜１５及び比較例７で作成した各記録紙を用いた、動的発色感度試験の結果を示す図である。
【図２】実施例１６〜２０及び比較例８で作成した各記録紙を用いた、動的発色感度試験の結果を示す図である。
【図３】実施例２１、２２及び比較例９で作成した各記録紙を用いた、動的発色感度試験の結果を示す図である。
【図４】実施例２５〜２７及び比較例１２で作成した各記録紙を用いた、動的発色感度試験の結果を示す図である。
【図５】実施例２８〜３０及び比較例１３で作成した各記録紙を用いた、動的発色感度試験の結果を示す図である。
【発明を実施するための形態】
【００３３】
（記録材料）
本発明の記録材料は発色性染料を含有する記録材料において、式（Ｉ）で表される化合物の少なくとも１種、及び添加剤を含有することを特徴とする。
【００３４】
（式（Ｉ）で表される化合物）
式（Ｉ）で表される化合物の式中、Ｒ１及びＲ４は、それぞれ独立して水酸基、ハロゲン原子、Ｃ１〜Ｃ６アルキル基又はＣ１〜Ｃ６アルコキシ基を表す。具体的にはハロゲン原子として、フッ素原子、塩素原子、臭素原子、ヨウ素原子等を例示でき、Ｃ１〜Ｃ６アルキル基として、メチル基、エチル基、ｎ−プロピル基、イソプロピル基、ｎ−ブチル基、ｓｅｃ−ブチル基、ｔ−ブチル基、イソブチル基、ｎ−ペンチル基、イソペンチル基、ネオペンチル基、ｔ−ペンチル基、ｎ−ヘキシル基、イソヘキシル基、１−メチルペンチル基、２−メチルペンチル基等を例示でき、Ｃ１〜Ｃ６アルコキシ基として、メトキシ基、エトキシ基、ｎ−プロポキシ基、イソプロポキシ基、ｎ−ブトキシ基、ｓｅｃ−ブトキシ基、ｔ−ブトキシ基、イソブトキシ基、ｎ−ペントキシ基、イソペントキシ基、ネオペントキシ基、ｔ−ペントキシ基、ｎ−ヘキソキシ基、イソヘキソキシ基、１−メチルペントキシ基、２−メチルペントキシ基等を例示することができる。
【００３５】
Ｒ２及びＲ３は、それぞれ独立して水素原子又はＣ１〜Ｃ６アルキル基を表し、Ｃ１〜Ｃ６アルキル基として具体的にはＲ１の具体例と同様のものを例示することができる。
【００３６】
Ｒ５としては、水素原子、Ｃ１〜Ｃ６アルキル基、置換されてもよいフェニル基、又は置換されてもよいベンジル基を表す。Ｃ１〜Ｃ６アルキル基として具体的にはＲ１の具体例と同様なものを例示することができる。置換されてもよいフェニル基又は置換されてもよいベンジル基の置換基として、具体的には水酸基；フッ素原子、塩素原子、臭素原子、ヨウ素原子等のハロゲン原子；メチル基、エチル基、ｎ−プロピル基、イソプロピル基、ｎ−ブチル基、ｓｅｃ−ブチル基、ｔ−ブチル基、ｎ−ペンチル基、イソペンチル基、ネオペンチル基、ｔ−ペンチル基、ｎ−ヘキシル基、イソヘキシル基、１−メチルペンチル基、２−メチルペンチル基等のＣ１〜Ｃ６アルキル基；メトキシ基、エトキシ基、ｎ−プロポキシ基、イソプロポキシ基、ｎ−ブトキシ基、ｓｅｃ−ブトキシ基、ｔ−ブトキシ基、イソブトキシ基、ｎ−ペントキシ基、イソペントキシ基、ネオペントキシ基、ｔ−ペントキシ基、ｎ−ヘキソキシ基、イソヘキソキシ基、１−メチルペントキシ基、２−メチルペントキシ基等のＣ１〜Ｃ６のアルコキシ基等を例示することができる。
【００３７】
本発明で使用する一般式（Ｉ）で表される化合物は、式（Ｘ）
【００３８】
【化１２】
2011039987.tif 000014
【００３９】
［式中、Ｒ１は水酸基、ハロゲン原子、Ｃ１〜Ｃ６アルキル基、又はＣ１〜Ｃ６アルコキシ基を表し、ｐは０又は１〜４のいずれかの整数を表し、ｐが２以上の時はＲ１はそれぞれ同じであっても相異なっていてもよく、Ｒ５は水素原子、Ｃ１〜Ｃ６アルキル基、置換されていてもよいフェニル基、又は置換されていてもよいベンジル基を表す。］で表される化合物と、式（ＸＩ）
【００４０】
【化１３】
2011039987.tif 000015
【００４１】
［式中、Ｒ４は水酸基、ハロゲン原子、Ｃ１〜Ｃ６アルキル基、又はＣ１〜Ｃ６アルコキシ基を表し、ｑは０又は１〜５のいずれかの整数を表し、ｑが２以上の時はＲ４はそれぞれ同じであっても相異なっていてもよく、Ｒ２及びＲ３はそれぞれ独立して、水素原子、又はＣ１〜Ｃ６アルキル基を表し、Ｚは塩素原子、臭素原子、ヨウ素原子等のハロゲン原子を表す。波線で示した結合は、Ｅ体、Ｚ体又はそれらの混合体であることを表す］で表される化合物とをアセトニトリル等の有機溶媒中、ピリジン等の塩基の存在下で反応させることにより得ることができる。
【００４２】
なお、式（Ｉ）で表される化合物には、以下に示すように、幾何異性体が存在し、反応条件及び精製方法によって、いずれか１種の異性体のみが得られる場合、あるいは異性体混合物として得られる場合がある。これらの異性体は全て本発明の範囲に含まれる。
【００４３】
【化１４】
2011039987.tif 000016
【００４４】
式（Ｉ）で表される化合物として具体的には第１表に記載された化合物を例示することができる。
【００４５】
【表１】
2011039987.tif 000017
【００４６】
【表２】
2011039987.tif 000018
【００４７】
【表３】
2011039987.tif 000019
【００４８】
【表４】
2011039987.tif 000020
【００４９】
【表５】
2011039987.tif 000021
【００５０】
【表６】
2011039987.tif 000022
【００５１】
【表７】
2011039987.tif 000023
【００５２】
【表８】
2011039987.tif 000024
【００５３】
式（Ｉ）で表される化合物中、式（ＩＩ）
【００５４】
【化１５】
2011039987.tif 000025
【００５５】
［式中、Ｒ２〜Ｒ５は前記式（Ｉ）のＲ２〜Ｒ５と同じであり、Ｒ７はＣ１〜Ｃ４アルキル基、又はＣ１〜Ｃ４アルコキシ基を表す。Ｒ６は、Ｒ７がＣ１〜Ｃ４アルキル基の場合水素原子を表し、Ｒ７がＣ１〜Ｃ４アルコキシ基の場合Ｃ１〜Ｃ４アルコキシ基を表す。］で表される化合物が特に好ましい。
【００５６】
式（ＩＩ）中、Ｒ７のＣ１〜Ｃ４アルキル基又はＣ１〜Ｃ４アルコキシ基は、具体的には、Ｒ１の具体例として例示されたもののうち、Ｃ１〜Ｃ４の条件を満たすものを例示することができる。
【００５７】
Ｒ６はＲ７がＣ１〜Ｃ４アルキル基の場合、水素原子を表し、Ｒ７がＣ１〜Ｃ４アルコキシ基の場合、Ｃ１〜Ｃ４アルコキシ基を表わすが、Ｒ６のＣ１〜Ｃ４アルコキシ基として、具体的には、Ｒ１の具体例として例示されたもののうち、Ｃ１〜Ｃ４の条件を満たすものを例示することができる。
【００５８】
式（ＩＩ）で表される化合物としてより具体的には、Ｎ−（４−ヒドロキシフェニル）−３−メチルシンナモイルアミド、Ｎ−（３−ヒドロキシフェニル）−３−メチルシンナモイルアミド、Ｎ−（４−ヒドロキシフェニル）−２，３−ジメトキシシンナモイルアミド等を例示することができる。
【００５９】
また、式（Ｉ）で表される化合物中、式（ＩＩＩ）
【００６０】
【化１６】
2011039987.tif 000026
【００６１】
［式中、Ｒ２〜Ｒ５は前記式（Ｉ）のＲ２〜Ｒ５と同じである。］で表される化合物も特に好ましい。
式（ＩＩＩ）で表される化合物としてより具体的には、Ｎ−（２−ヒドロキシフェニル）−シンナモイルアミド等を例示することができる。
【００６２】
これら式（Ｉ）で表される化合物は顕色剤として必要に応じて１種又は２種以上を組合わせて使用できる。２種以上を組合わせる場合の比率は任意である。
【００６３】
（添加剤）
本発明で添加剤とは、発色性染料を含有する記録材料において特定の桂皮酸アミド系化合物を組み合わせた記録材料に対して、発色性能を向上させることや画像安定性能を向上させること等の性能向上を目的に添加される化合物である。添加剤は必要に応じて１種又は２種以上含有させることができる。添加剤の使用量は、発色性染料１質量部に対して、通常０．１〜１５質量部、好ましくは０．５〜１０質量部の範囲である。
以下に本発明の添加剤を例示するが、これらの化合物に限定されるものではない。
【００６４】
（式（Ｉ）で表される化合物以外の顕色剤）
本発明では式（Ｉ）で表される化合物の少なくとも１種と式（Ｉ）以外の顕色剤とを組合わせて使用する場合は、好ましくは式（ＩＶ）及び／又は式（Ｖ）で表される化合物との組み合わせである。
【００６５】
（式（ＩＶ）で表される化合物）
式（ＩＶ）中、Ｒ８１及びＲ８２は、それぞれ独立して水酸基、ハロゲン原子、Ｃ１〜Ｃ６アルキル基又はＣ２〜Ｃ６アルケニル基を表す。具体的には、ハロゲン原子、Ｃ１〜Ｃ６アルキル基は、Ｒ１の具体例と同様のものを例示することができ、Ｃ２〜Ｃ６アルケニル基として、ビニル基、アリル基、イソプロペニル基、１−プロペニル基、２−プロペニル基、１−ブテニル基、２−ブテニル基、３−ブテニル基、１，３−ブタンジエニル基、又は２−メチル−２−プロペニル基等を例示することができる。
Ｒ９は水素原子、Ｃ１〜Ｃ６アルキル基、又はＣ２〜Ｃ６アルケニル基を表す。Ｃ１〜Ｃ６アルキル基は、Ｒ１の具体例と同様のものを例示することができ、Ｃ２〜Ｃ６アルケニル基はＲ８１の具体例と同様のものを例示することができる。
【００６６】
式（ＩＶ）で表される化合物として式（ＶＩ）で表されるジフェニルスルホン化合物が好ましい。
【００６７】
式（ＩＶ）で表される化合物として具体的には、４，４’−ジヒドロキシジフェニルスルホン、２，４’−ジヒドロキシジフェニルスルホン、４，４’−ジヒドロキシ−３，３’−ジアリルジフェニルスルホン、４−ヒドロキシ−４’−メトキシジフェニルスルホン、４−ヒドロキシ−４’−エトキシジフェニルスルホン、４−ヒドロキシ−４’−ｎ−プロポキシジフェニルスルホン、４−ヒドロキシ−４’−イソプロポキシジフェニルスルホン、４−ヒドロキシ−４’−ｎ−ブトキシジフェニルスルホン、４−ヒドロキシ−４’−ｓｅｃ−ブトキシジフェニルスルホン、４−ヒドロキシ−４’−ｔ−ブトキシジフェニルスルホン、４−ヒドロキシ−４’−アリルオキシジフェニルスルホン等を例示することができる。
【００６８】
これら式（ＩＶ）の化合物は顕色剤として必要に応じて１種又は２種以上を組合わせて使用できる。２種以上を組合わせる場合の比率は任意である。
【００６９】
（式（Ｖ）で表される化合物）
式（Ｖ）中、Ｒ１０１〜Ｒ１０６は、それぞれ独立して、ハロゲン原子、Ｃ１〜Ｃ６アルキル基又はＣ２〜Ｃ６アルケニル基を表し、Ｙは、直鎖又は分枝を有するＣ１〜Ｃ１２の飽和又は不飽和であって、エーテル結合を有してもよい炭化水素基、又は、次式
【００７０】
【化１７】
2011039987.tif 000027
【００７１】
（式中、Ｒ１１はメチレン基又はエチレン基を表し、Ｔは水素原子又はＣ１〜Ｃ４アルキル基を表す）を表す。具体的には、ハロゲン原子、Ｃ１〜Ｃ６アルキル基は、Ｒ１の具体例と同様のものを例示することができ、Ｃ２〜Ｃ６アルケニル基はＲ８１の具体例と同様のものを例示することができる。
ＴのＣ１〜Ｃ４アルキル基は、Ｒ１の具体例として例示されたもののうち、Ｃ１〜Ｃ４の条件を満たすものを例示することができる。
Ｙは、メチレン基、エチレン基、トリメチレン基、テトラメチレン基、ペンタメチレン基、ヘキサメチレン基、ヘプタメチレン基、オクタメチレン基、ノナメチレン基、デカメチレン基、ウンデカメチレン基、ドデカメチレン基、メチルメチレン基、ジメチルメチレン基、メチルエチレン基、メチレンエチレン基、エチルエチレン基、１，２−ジメチルエチレン基、１−メチルトリメチレン基、１−メチルテトラメチレン基、１，３−ジメチルトリメチレン基、１−エチル−４−メチル−テトラメチレン基、ビニレン基、プロペニレン基、２−ブテニレン基、エチニレン基、２−ブチニレン基、１−ビニルエチレン基、エチレンオキシエチレン基、テトラメチレンオキシテトラメチレン基、エチレンオキシエチレンオキシエチレン基、エチレンオキシメチレンオキシエチレン基、１，３−ジオキサン−５，５−ビスメチレン基、１，２−キシリル基、１，３−キシリル基、１，４−キシリル基、２−ヒドロキシトリメチレン基、２−ヒドロキシ−２−メチルトリメチレン基、２−ヒドロキシ２−エチルトリメチレン基、２−ヒドロキシ−２−プロピルトリメチレン基、２−ヒドロキシ−２−イソプロピルトリメチレン基、２−ヒドロキシ−２−ブチルトリメチレン基などを例示できる。
【００７２】
式（Ｖ）で表される化合物のうち式（ＶＩＩ）で表されるジフェニルスルホン架橋型化合物が好ましい。
【００７３】
式（Ｖ）で表される化合物としては具体的に、４，４’−ビス〔４−〔４−（４−ヒドロキシフェニルスルホニル）フェノキシ〕−２−トランス−ブテニルオキシ〕ジフェニルスルホン、４，４’−ビス〔４−（４−ヒドロキシフェニルスルホニル）フェノキシ−４−ブチルオキシ〕ジフェニルスルホン、４，４’−ビス〔４−（４−ヒドロキシフェニルスルホニル）フェノキシ−３−プロピルオキシ〕ジフェニルスルホン、４，４’−ビス〔４−（４−ヒドロキシフェニルスルホニル）フェノキシ−２−エチルオキシ〕ジフェニルスルホン、４−〔４−（４−ヒドロキシフェニルスルホニル）フェノキシ−４−ブチルオキシ〕−４’−〔４−（４−ヒドロキシフェニルスルホニル）フェノキシ−３−プロピルオキシ〕ジフェニルスルホン、４−〔４−（４−ヒドロキシフェニルスルホニル）フェノキシ−４−ブチルオキシ〕−４’−〔４−（４−ヒドロキシフェニルスルホニル）フェノキシ−２−エチルオキシ〕ジフェニルスルホン、４−〔４−（４−ヒドロキシフェニルスルホニル）フェノキシ−３−プロピルオキシ〕−４’−〔４−（４−ヒドロキシフェニルスルホニル）フェノキシ−２−エチルオキシ〕ジフェニルスルホン、４，４’−ビス〔４−（４−ヒドロキシフェニルスルホニル）フェノキシ−５−ペンチルオキシ〕ジフェニルスルホン、４，４’−ビス〔４−（４−ヒドロキシフェニルスルホニル）フェノキシ−６−ヘキシルオキシ〕ジフェニルスルホン、４−〔４−〔４−（４−ヒドロキシフェニルスルホニル）フェノキシ〕−２−トランス−ブテニルオキシ〕−４’−〔４−（４−ヒドロキシフェニルスルホニル）フェノキシ−４−ブチルオキシ〕ジフェニルスルホン、４−〔４−（４−ヒドロキシフェニルスルホニル）フェノキシ−２−トランス−ブテニルオキシ〕−４’−〔４−（４−ヒドロキシフェニルスルホニル）フェノキシ−３−プロピルオキシ〕ジフェニルスルホン、４−〔４−〔４−（４−ヒドロキシフェニルスルホニル）フェノキシ〕−２−トランス−ブテニルオキシ〕−４’−〔４−（４−ヒドロキシフェニルスルホニル）フェノキシ−２−エチルオキシ〕ジフェニルスルホン、１，４−ビス〔４−〔４−〔４−（４−ヒドロキシフェニルスルホニル）フェノキシ−２−トランス−ブテニルオキシ〕フェニルスルホニル〕フェノキシ〕−シス−２−ブテン、１，４−ビス〔４−〔４−〔４−（４−ヒドロキシフェニルスルホニル）フェノキシ−２−トランス−ブテニルオキシ〕フェニルスルホニル〕フェノキシ〕−トランス−２−ブテン、４，４’−ビス〔４−〔４−（２−ヒドロキシフェニルスルホニル）フェノキシ〕ブチルオキシ〕ジフェニルスルホン、４，４’−ビス〔４−〔２−（４−ヒドロキシフェニルスルホニル）フェノキシ〕ブチルオキシ〕ジフェニルスルホン、４，４’−ビス〔４−（４−ヒドロキシフェニルスルホニル）フェノキシ−２−エチレンオキシエトキシ〕ジフェニルスルホン、４，４’−ビス〔４−（４−ヒドロキシフェニルスルホニル）フェニル−１，４−フェニレンビスメチレンオキシ〕ジフェニルスルホン、４，４’−ビス〔４−（４−ヒドロキシフェニルスルホニル）フェニル−１，３−フェニレンビスメチレンオキシ〕ジフェニルスルホン、４，４’−ビス〔４−（４−ヒドロキシフェニルスルホニル）フェニル−１，２−フェニレンビスメチレンオキシ〕ジフェニルスルホン、２，２’−ビス〔４−〔４−〔４−（４−ヒドロキシフェニルスルホニル）フェノキシ−２−エチレンオキシエトキシ〕フェニルスルホニル〕フェノキシ〕ジエチルエーテル、α，α’−ビス〔４−〔４−〔４−（４−ヒドロキシフェニルスルホニル）フェニル−１，４−フェニレンビスメチレンオキシ〕フェニルスルホニル〕フェノキシ〕−ｐ−キシレン、α，α’−ビス〔４−〔４−〔４−（４−ヒドロキシフェニルスルホニル）フェニル−１，３−フェニレンビスメチレンオキシ〕フェニルスルホニル〕フェノキシ〕−ｍ−キシレン、α，α’−ビス〔４−〔４−〔４−（４−ヒドロキシフェニルスルホニル）フェニル−１，２−フェニレンビスメチレンオキシ〕フェニルスルホニル〕フェノキシ〕−ｏ−キシレン、２，４’−ビス〔２−（４−ヒドロキシフェニルスルホニル）フェノキシ−２−エチレンオキシエトキシ〕ジフェニルスルホン、２，４’−ビス〔４−（２−ヒドロキシフェニルスルホニル）フェノキシ−２−エチレンオキシエトキシ〕ジフェニルスルホン、４，４’− ビス〔３，５−ジメチル−４−（３，５−ジメチル−４−ヒドロキシフェニルスルホニル）フェノキシ−２−エチレンオキシエトキシ〕ジフェニルスルホン、４，４’−ビス〔３−アリル−４−（３−アリル−４−ヒドロキシフェニルスルホニル）フェノキシ−２−エチレンオキシエトキシ〕ジフェニルスルホン、４，４’−ビス〔３，５−ジメチル−４−（３，５−ジメチル−４−ヒドロキシフェニルスルホニル）フェニル−１，４−フェニレンビスメチレンオキシ〕ジフェニルスルホン、４，４’−ビス〔３，５−ジメチル−４−（３，５−ジメチル−４−ヒドロキシフェニルスルホニル）フェニル−１，３−フェニレンビスメチレンオキシ〕ジフェニルスルホン、４，４’−ビス〔３，５−ジメチル−４−（３，５−ジメチル−４−ヒドロキシフェニルスルホニル）フェニル−１，２−フェニレンビスメチレンオキシ〕ジフェニルスルホン、４，４’−ビス〔３−アリル−４−（３−アリル−４−ヒドロキシフェニルスルホニル）１，４−フェニレンビスメチレンオキシ〕ジフェニルスルホン、４，４’−ビス〔３−アリル−４−（３−アリル−４−ヒドロキシフェニルスルホニル）１，３−フェニレンビスメチレンオキシ〕ジフェニルスルホン、４，４’−ビス〔３−アリル−４−（３−アリル−４−ヒドロキシフェニルスルホニル）１，２−フェニレンビスメチレンオキシ〕ジフェニルスルホン、４，４’−ビス〔４−（４−ヒドロキシフェニルスルホニル）フェノキシ−２−ヒドロキシプロピルオキシ〕ジフェニルスルホン、１，３−ビス〔４−〔４−〔４−（４−ヒドロキシフェニルスルホニル）フェノキシ−２−ヒドロキシプロピルオキシ〕フェニルスルホニル〕フェノキシ〕−２−ヒドロキシプロパン等を例示することができる。
【００７４】
式（Ｖ）で表される化合物は顕色剤として必要に応じて１種又は２種以上を組合わせて使用できる。２種以上を組合わせる場合の比率は任意である。式（Ｖ）で表される化合物の２種以上を組合わせる場合は、同一原料により得られる重合度の異なる化合物同士（ａが異なるもの）の組み合わせが好ましい。その場合は、各化合物同士を混合して使用してもよいが、反応により生成した重合度の異なる幾つかの化合物を含む混合物をそのまま顕色剤として使用できる。例えば４，４’−ジヒドロキシジフェニルスルホンとビス（２−クロロエチル）エーテルとの反応により得られる生成混合物を好ましくあげることができる。この混合物中にはａ＝０〜１０のすべての化合物が含有されている必要はなく、また、反応条件等によってその生成比率が異なるもので良い。特に好ましくはａ＝０の化合物である２，２’−ビス［４−（４−ヒドロキシフェニルスルホニル）フェノキシ］ジエチルエーテルを主成分とする混合物であって、かつ、該ａ＝０の化合物が混合物の固形分中、５〜８０質量％、好ましくは１０〜６０質量％、特に好ましくは、２０〜５０質量％のものである。
【００７５】
（画像安定剤）
本発明で用いられる画像安定剤としては、具体的には、以下のものを例示できる。
４−ベンジルオキシ−４’−（２−メチルグリシジルオキシ）−ジフェニルスルホン、４，４’−ジグリシジルオキシジフェニルスルホン等のエポキシ基含有ジフェニルスルホン類；１，４−ジグリシジルオキシベンゼン、４−［α−（ヒドロキシメチル）ベンジルオキシ］−４’−ヒドロキシジフェニルスルホン、２−プロパノール誘導体、サリチル酸誘導体、オキシナフトエ酸誘導体の金属塩（特に亜鉛塩）、２，２−メチレンビス（４，６−ｔ−ブチルフェニル）フォスフェイトの金属塩、その他水不溶性の亜鉛化合物、２，２−ビス（４’−ヒドロキシ−３’，５’−ジブロモフェニル）プロパン、４，４’−スルホニルビス（２，６−ジブロモフェノール）、４ ，４ ’−ブチリデン（６−ｔ−ブチル−３−メチルフェノール）、２，２’−メチレン−ビス（４−メチル−６−ｔ−ブチルフェノール）、２，２’−メチレン−ビス（４−エチル−６−ｔ−ブチルフェノール）、２，２ ’−ジ−ｔ−ブチル−５，５ ’−ジメチル−４ ，４ ’−スルホニルジフェノール、１ ，１ ，３−トリス（２−メチル−４−ヒドロキシ−５−シクロヘキシルフェニル）ブタン、１，１，３−トリス（２−メチル−４−ヒドロキシ− ５−ｔ− ブチルフェニル）ブタン等のヒンダードフェノール化合物、フェノールノボラック型化合物、エポキシレジン等をあげることができる。
【００７６】
なお、画像安定剤は好ましくは常温で固体であり、特に好ましくは融点が６０℃以上を有していて、水に溶けにくい化合物である。
また、画像安定剤として好ましくはヒンダードフェノール化合物である。ヒンダードフェノール化合物は、水酸基の両方のオルト位にｔ−ブチル基などの嵩高い置換基を有するフェノール構造を持つものだけでなく、水酸基のオルト位に２級または３級炭素で結合したＣ１〜Ｃ６アルキル基が少なくとも１種置換していればよく、該アルキル基はシクロヘキシル基のように環化していてもよい。ヒンダードフェノール構造を有する部位は、一分子中にいくつ存在してもよい。
【００７７】
さらに好ましくは、ヒンダードフェノール化合物が、式（ＶＩＩＩ）で表される化合物である。式（ＶＩＩＩ）中、Ｒ１３及びＲ１４はそれぞれ独立してＣ１〜Ｃ６アルキル基を表し、ｐ'及びｑ'はそれぞれ独立した１〜４のいずれかの整数を表し、ｐ'、ｑ'が２以上のとき、Ｒ１３同士及びＲ１４同士はそれぞれ同じであっても相異なっていてもよい。但しＲ１３及びＲ１４の少なくとも１種は水酸基のオルト位に２級又は３級炭素で結合したＣ１〜Ｃ６アルキル基である。具体的にはＲ１の具体例と同様のものを例示することができる。Ｒ１５は、水素原子、置換されてもよいＣ１〜Ｃ６アルキル基を表す。具体的には置換されてもよいＣ１〜Ｃ６アルキル基は、Ｒ１の具体例と同様のものに水酸基、ハロゲン原子、フェニル基、置換されてもよいフェニル基、Ｃ１〜Ｃ６アルコキシ基が少なくとも１種置換されている化合物であり、さらにハロゲン原子及び置換されてもよいフェニル基はＲ５の具体例と同様のものを例示できる。Ｒ１５は好ましくは、式（ＩＸ）
【００７８】
【化１８】
2011039987.tif 000028
[式（ＩＸ）中、Ｒ１６はそれぞれ独立してＣ１〜Ｃ６アルキル基を表し、ｒは０又は１〜４のいずれかの整数を表す。＊は結合位置を表す]で表される化合物である。式（ＩＸ）中のＲ１６としてのＣ１〜Ｃ６アルキル基は具体的にはＲ１の具体例と同様のものを例示することができる。
【００７９】
式（ＶＩＩＩ）で代表される化合物として具体的には、１，１，３−トリス（２−メチル−４−ヒドロキシ−５−シクロヘキシルフェニル）ブタン、１，１，３−トリス（２−メチル−４−ヒドロキシ−５−ｔ−ブチルフェニル）ブタン、４，４’−ブチリデン−ビス（６−ｔ−ブチル−ｍ−クレゾール）、２，２’−メチレン−ビス（４−メチル−６−ｔ−ブチルフェノール）、２，２’−メチレン−ビス（４−エチル−６−ｔ−ブチルフェノール）等を例示することができる。
【００８０】
これらの画像安定剤は必要に応じて１種又は２種以上を組合わせて使用できる。２種類以上を組合わせる場合の比率は任意である。
【００８１】
（増感剤）
本発明で用いられる増感剤としては、具体的には、以下のものを例示できる。
ステアリン酸アミド、ステアリン酸アニリド、またはパルチミン酸アミド等の高級脂肪酸アミド類；
ベンズアミド、アセト酢酸アニリド、チオアセトアニリドアクリル酸アミド、エチレンビスアミド、オルトトルエンスルホンアミド、パラトルエンスルホンアミド等のアミド類；
フタル酸ジメチル、イソフタル酸ジベンジル、イソフタル酸ジメチル、テレフタル酸ジメチル、イソフタル酸ジエチル、イソフタル酸ジフェニル、テレフタル酸ジベンジル等のフタル酸ジエステル類；
シュウ酸ジベンジル、シュウ酸ジ（４−メチルベンジル）、シュウ酸ジ（４−クロロベンジル）、シュウ酸ベンジルとシュウ酸ジ（４−クロロベンジル）の等量混合物、シュウ酸ジ（４−クロロベンジル）とシュウ酸ジ（４−メチルベンジル）の等量混合物等のシュウ酸ジエステル類；
２，２’−メチレンビス（４−メチル−６−ｔ−ブチルフェノール）、４，４’−メチレン−ビス−２，６−ジ−ｔ−ブチルフェノール等のビス（ｔ−ブチルフェノール）類；
４，４’−ジメトキシジフェニルスルホン、４，４’−ジエトキシジフェニルスルホン、４，４’−ジプロポキシジフェニルスルホン、４，４’−ジイソプロポキシジフェニルスルホン、４，４’−ジブトキシジフェニルスルホン、４，４’−ジイソブトキシジフェニルスルホン、４，４’−ジペンチルオキシジフェニルスルホン、４，４’−ジヘキシルオキシジフェニルスルホン、４，４’−ジアリルオキシジフェニルスルホン等の４，４’−ジヒドロキシジフェニルスルホンのジエーテル類；
２，４’−ジメトキシジフェニルスルホン、２，４’−ジエトキシジフェニルスルホン、２，４’−ジプロポキシジフェニルスルホン、２，４’−ジイソプロポキシジフェニルスルホン、２，４’−ジブトキシジフェニルスルホン、２，４’−ジイソブトキシジフェニルスルホン、２，４’−ジペンチルオキシジフェニルスルホン、２，４’−ジヘキシルオキシジフェニルスルホン、２，４’−ジアリルオキシジフェニルスルホン等の２，４’−ジヒドロキシジフェニルスルホンのジエーテル類；  
【００８２】
ｍ−ターフェニル、ｐ−ターフェニル等のターフェニル類；
炭酸ジフェニル、グアイアコールカーボネート、 ジ−ｐ−トリルカーボネート、フェニル−α−ナフチルカーボネート等の炭酸誘導体；
【００８３】
１，２−ビス（フェノキシ）エタン、１，２−ビス（４−メチルフェノキシ）エタン、１，２−ビス（３−メチルフェノキシ）エタン、１，２−ビス（フェノキシメチル）ベンゼン、１，２−ビス（４−メトキシフェニルチオ）エタン、１，２−ビス（４−メトキシフェノキシ）プロパン、１，３−フェノキシ−２−プロパノール、１，４−ジフェニルチオ−２−ブテン、１，４−ジフェニルチオブタン、１，４−ジフェノキシ−２−ブテン、１，５−ビス（４−メトキシフェノキシ）−３−オキサペンタン、１，３−ジベンゾイルオキシプロパン、ジベンゾイルオキシメタン、４，４ ’−エチレンジオキシ−ビス−安息香酸ジベンジルエステル、ビス〔２ −（４−メトキシ−フェノキシ）エチル〕エーテル、２−ナフチルベンジルエーテル、１，３−ビス（２−ビニルオキシエトキシ）ベンゼン、１，４−ジエトキシナフタレン、１，４−ジベンジルオキシナフタレン、１，４−ジメトキシナフタレン、１，４−ビス（２−ビニルオキシエトキシ）ベンゼン、ｐ−（２−ビニルオキシエトキシ）ビフェニル、ｐ−アリールオキシビフェニル、ｐ−プロパギルオキシビフェニル、ｐ−ベンジルオキシベンジルアルコール、４−（ｍ−メチルフェノキシメチル）ビフェニル、４−メチルフェニル−ビフェニルエーテル、ジ−β−ナフチルフェニレンジアミン、ジフェニルアミン、カルバゾール、２，３−ジ−ｍ−トリルブタン、４−ベンジルビフェニル、４，４’−ジメチルビフェニル、１，２−ビス（３，４−ジメチルフェニル）エタン、２，３，５，６−テトラメチル−４’−メチルジフェニルメタン、４−アセチルビフェニル、ジベンゾイルメタン、トリフェニルメタン、１−ヒドロキシ−ナフトエ酸フェニル、１−ヒドロキシ−２−ナフトエ酸メチル、Ｎ−オクタデシルカルバモイル−ｐ−メトキシカルボニルベンゼン、ｐ−ベンジルオキシ安息香酸ベンジル、β−ナフトエ酸フェニル、ｐ−ニトロ安息香酸メチル、ジフェニルスルホン、１，１−ジフェニルプロパノール、１，１−ジフェニルエタノール、Ｎ−オクタデシルカルバモイルベンゼン、ジベンジルジスルフィド、ステアリン酸、アマイドＡＰ−１（ステアリン酸アミドとパルミチン酸アミドの７：３混合物）、ステアリン酸アルミニウム、ステアリン酸カルシウム、ステアリン酸亜鉛等のステアリン酸塩類；パルチミン酸亜鉛、ベヘン酸、ベヘン酸亜鉛、モンタン酸ワックス、ポリエチレンワックス等をあげることができる。
【００８４】
好ましくは、２−ナフチルベンジルエーテル、ｍ−ターフェニル、４−ベンジルビフェニル、シュウ酸ベンジル、シュウ酸ジ（４−クロロベンジル）、シュウ酸ベンジルとシュウ酸ジ（４−クロロベンジル）の等量混合物、シュウ酸ジ（４−メチルベンジル）、シュウ酸ジ（４−クロロベンジル）とシュウ酸ジ（４−メチルベンジル）の等量混合物、１−ヒドロキシ−２−ナフトエ酸フェニル、１，２−ビス（フェノキシ）エタン、１，２−ビス−（３−メチルフェノキシ）エタン、１，２−ビス（フェノキシメチル）ベンゼン、テレフタル酸ジメチル、ステアリン酸アミド、アマイドＡＰ−１（ステアリン酸アミドとパルミチン酸アミドの７：３混合物）、ジフェニルスルホン、４−アセチルビフェニルをあげることができる。
【００８５】
さらに好ましくは、シュウ酸ジ（４−メチルベンジル）、１，２−ビス（３−メチルフェノキシ）エタン、１，２−ビス（フェノキシメチル）ベンゼン、ジフェニルスルホン又は２−ナフチルベンジルエーテルをあげることができる。
【００８６】
これらの増感剤は必要に応じて１種又は２種以上を組合わせて使用できる。２種類以上を組合わせる場合の比率は任意である。
【００８７】
（記録材料の他の成分）
本発明の記録材料の中には、発色性染料、式（Ｉ）、式（ＩＶ）及び式（Ｖ）で表される化合物以外に公知の顕色剤、増感剤、画像安定剤、填料、分散剤、酸化防止剤、減感剤、粘着防止剤、消泡剤、光安定剤、蛍光増白剤等を必要に応じ１種又は２種以上含有させることができる。それぞれの使用量は、発色性染料１質量部に対して、通常０．１〜１５質量部、好ましくは０．５〜１０質量部の範囲である。
【００８８】
これらの薬剤は、発色層中に含有せしめてもよいが、多層構造からなる場合には、例えば、保護層等任意の層中に含有せしめてもよい。特に、発色層の上部及び／又は下部にオーバーコート層やアンダーコート層を設けた場合、これらの層には酸化防止剤、光安定剤等を含有することができる。さらに、酸化防止剤、光安定剤は必要に応じマイクロカプセルに内包するかたちで、これらの層に含有させることができる。
【００８９】
本発明の記録材料に使用される発色性染料としては、フルオラン系、フタリド系、ラクタム系、トリフェニルメタン系、フェノチアジン系、スピロピラン系等のロイコ染料をあげることができるが、これらに限定されるものではなく、酸性物質である顕色剤と接触することにより発色する発色性染料であれば使用できる。また、これらの発色性染料は単独で使用し、その発色する色の記録材料を製造することは勿論であるが、それらの２種以上を混合使用することができる。例えば、赤色、青色、緑色の３原色の発色性染料又は黒発色染料を混合使用して真に黒色に発色する記録材料を製造することができる。
【００９０】
黒系の発色性染料としては、例えば、３−ジエチルアミノ−６−メチル−７−アニリノフルオラン、３−ジ（ｎ−ブチル）アミノ−６−メチル−７−アニリノフルオラン、３−（Ｎ−メチル−Ｎ−シクロヘキシルアミノ）−６−メチル−７−アニリノフルオラン、３−（Ｎ−メチル−Ｎ−プロピルアミノ）−６−メチル−７−アニリノフルオラン、３−（Ｎ−エチル−Ｎ−イソアミルアミノ）−６−メチル−７−アニリノフルオラン、３−（Ｎ−エチル−ｐ−トルイジノ）−６−メチル−７−アニリノフルオラン、３−ジエチルアミノ−７−（ｍ−トリフルオロメチルアニリノ）フルオラン、３−ジ（ｎ−ペンチル）アミノ−６−メチル−７−アニリノフルオラン、３−（Ｎ−エチル−Ｎ−エトキシプロピルアミノ）−６−メチル−７−アニリノフルオラン、３−ジエチルアミノ−６−メチル−７−ｎ−オクチルアミノフルオラン、３−ジエチルアミノ−６−メチル−７−（ｍ−メチルアニリノ）フルオラン、３−ジエチルアミノ−６−クロロ−７−アニリノフルオラン、３−ジエチルアミノ−７−（ｏ−クロロアニリノ）フルオラン、３−ジブチルアミノ−７−（ｏ−クロロアニリノ）フルオラン、３−（Ｎ−エチル−Ｎ−テトラヒドロフルフリルアミノ）−６−メチル−７−アニリノフルオラン、３−ジブチルアミノ−７−（ｏ−フルオロアニリノ）フルオラン等があげられる。
【００９１】
青系の発色性染料としては、例えば、３，３−ビス（ｐ−ジメチルアミノフェニル）−６−ジメチルアミノフタリド、３−（４−ジエチルアミノ−２−エトキシフェニル）−３−（１−エチル−２−メチル−３−インドリル）−４−アザフタリド、３−（４−ジエチルアミノ−２−エトキシフェニル）−３−（１−オクチル−２−メチル−３−インドリル）−４−アザフタリド等があげられる。
【００９２】
緑系の発色性染料としては、例えば、３−ジエチルアミノ−７−ジベンジルアミノフルオラン、３−（Ｎ−エチル−Ｎ−ｐ−トリル）アミノ−７−Ｎ−メチルアニリノフルオラン、３，３−ビス（４−ジエチルアミノ−２−エトキシフェニル）−４−アザフタリド、３，６，６’−トリス（ジメチルアミノ）スピロ〔フルオレン−９，３’−フタリド〕等があげられる。
【００９３】
赤・橙・黄色系の発色性染料としては、例えば、３−ジエチルアミノ−７−クロロフルオラン、３−ジエチルアミノ−ベンゾ［ａ］フルオラン、３−ジエチルアミノ−６−メチル−７−クロロフルオラン、３−シクロヘキシルアミノ−６−クロロフルオラン、３−ジエチルアミノ−６，８−ジメチルフルオラン、４，４’−イソプロピリデンジ（４−フェノキシ）ビス［４−（キナゾリン−２−イル）−Ｎ，Ｎ−ジエチルアニリン］等があげられる。
【００９４】
また、近赤外吸収染料としては、２−クロロ−３−メチル−６−ｐ−（ｐ−フェニルアミノフェニル）アミノアニリノフルオラン、３，３−ビス［１−（４−メトキシフェニル）−１−（４−ジメチルアミノフェニル）エチレン−２−イル］−４，５，６，７−テトラクロロフタリド、３，６，６’−トリス（ジメチルアミノ）スピロ〔フルオレン−９，３’−フタリド〕等があげられる。
【００９５】
顕色剤としては以下のものをあげることができる。
ＢＰＡ系顕色剤としては、例えば、４，４’−イソプロピリデンジフェノール、２，２−ビス（４−ヒドロキシフェニル）−４−メチルペンタン、４，４’−イソプロピリデンビス−ｏ−クレゾール、４，４’−（１−フェニルエチリデン）ビスフェノール、４，４’−シクロヘキシリデンビスフェノール、２，２−ビス（４−ヒドロキシ−３−フェニル−フェニル）プロパン、４，４’−（１，３−フェニレンジイソプロピリデン）ビスフェノール、４，４’−（１，４−フェニレンジイソプロピリデン）ビスフェノール、ビス（ｐ−ヒドロキシフェニル）酢酸ブチル等があげられる。
【００９６】
上記以外のフェノール系としては、例えば、Ｎ−（２−ヒドロキシフェニル）−２−［（４−ヒドロキシフェニル）チオ］アセトアミド、Ｎ−（４−ヒドロキシフェニル）−２−［（４−ヒドロキシフェニル）チオ］アセトアミド、Ｎ−（２−ヒドロキシフェニル）−２−［（４−ヒドロキシフェニル）チオ］アセトアミドとＮ−（４−ヒドロキシフェニル）−２−［（４−ヒドロキシフェニル）チオ］アセトアミドとの等量混合物、ｐ−ヒドロキシ安息香酸ベンジル、ジ（４−ヒドロキシ−３−メチルフェニル）スルフィド、４−ヒドロキシベンゼンスルホンアニリド、１，５−ジ（４−ヒドロキシフェニルチオ）−３−オキサペンタン、ビス（４−ヒドロキシフェニルチオエトキシ）メタン、特開２００３−１５４７６０等に記載の、２，２’−メチレンビス（４−ｔ−ブチルフェノール）２核縮合物を主体とする縮合混合物、ハイドロキノンモノベンジルエーテル等があげられる。
【００９７】
非フェノール系でのスルホニルウレア系としては、例えば、４，４’−ビス（Ｎ−ｐ−トリルスルホニルアミノカルボニルアミノ）ジフェニルメタン、Ｎ−ｐ−トリルスルホニル−Ｎ’−３−（ｐ−トリルスルホニルオキシ）フェニルウレア等があげられる。
【００９８】
上記以外の非フェノール系としては、例えば、４，４’−ビス［（４−メチル−３−フェノキシカルボニルアミノフェニルウレイド）］、ジフェニルスルホン、３−（３−フェニルウレイド）ベンゼンスルホンアミド、ビス［４−（ｎ−オクチルオキシカルボニルアミノ）サリチル酸亜鉛］２水和物、４−［２−（４−メトキシフェノキシ）エトキシ］サリチル酸亜鉛、３，５−ビス（α−メチルベンジル）サリチル酸亜鉛等があげられる。
【００９９】
填料としては、例えば、シリカ、クレー、カオリン、焼成カオリン、タルク、サテンホワイト、水酸化アルミニウム、炭酸カルシウム、炭酸マグネシウム、酸化亜鉛、酸化チタン、硫酸バリウム、珪酸マグネシウム、珪酸アルミニウム、プラスチックピグメント、珪藻土、タルク、水酸化アルミニウム等をあげることができる。これらの中でも、アルカリ土類金属の塩、中でも、炭酸カルシウム、炭酸マグネシウムなどの炭酸塩を好適に例示することができる。填料の使用割合は、発色染料１質量部に対して０．１〜１５質量部、好ましくは１〜１０質量部である。また上記填料を混合して使用することも可能である。
【０１００】
分散剤としては、例えば、ポリビニルアルコールや、アセトアセチル化ポリビニルアルコール、カルボキシ変性ポリビニルアルコール、スルホン酸変性ポリビニルアルコール、アマイド変性ポリビニルアルコール、ブチラール変性ビニルアルコールなどの各種のケン化度、重合度のポリビニルアルコール、メチルセルロース、カルボキシメチルセルロース、ヒドロキシエチルセルロース、エチルセルロース、アセチルセルロース、ヒドロキシメチルセルロース等のセルロース誘導体、ポリアクリル酸ソーダ、ポリアクリル酸エステル、ポリアクリルアミド、デンプン、スルホコハク酸ジオクチルナトリウム等のスルホコハク酸エステル類、ドデシルベンゼンスルホン酸ナトリウム、ラウリルアルコール硫酸エステルのナトリウム塩、脂肪酸塩、スチレン−無水マレイン酸共重合体、スチレン−ブタジエン共重合体、ポリ塩化ビニル、ポリ酢酸ビニル、ポリアクリル酸エステル、ポリビニルブチラール、ポリウレタン、ポリスチレン及びそれらの共重合体、ポリアミド樹脂、シリコーン樹脂、石油樹脂、テルペン樹脂、ケトン樹脂、クマロ樹脂等を上げることができる。
分散剤は水、アルコール、ケトン、エステル、炭化水素等の溶剤に溶かして使用するほか、水又は他の溶媒中に乳化あるいはペースト状に分散させた状態で使用することも可能である。
【０１０１】
酸化防止剤としては、例えば、２，２’−メチレンビス（４−メチル−６−ｔ−ブチルフェノール）、２，２’−メチレンビス（４−エチル−６−ｔ−ブチルフェノール）、４，４’−プロピルメチレンビス（３−メチル−６−ｔ−ブチルフェノール）、４，４’−ブチリデンビス（３−メチル−６−ｔ−ブチルフェノール）、４，４’−チオビス（２−ｔ−ブチル−５−メチルフェノール）、１，１，３−トリス（２−メチル−４−ヒドロキシ−５−ｔ−ブチルフェニル）ブタン、１，１，３−トリス（２−メチル−４−ヒドロキシ−５−シクロヘキシルフェニル）ブタン、４−｛４−［１，１−ビス（４−ヒドロキシフェニル）エチル］−α，α−ジメチルベンジル｝フェノール、１，１，３−トリス（２−メチル−４−ヒドロキシ−５−シクロヘキシルフェニル）ブタン、２，２’−メチレンビス（６−ｔｅｒｔ−ブチル−４−メチルフェノール）、２，２’−メチレンビス（６−ｔｅｒｔ−ブチル−４−エチルフェノール）、４，４’−チオビス（６−ｔｅｒｔ−ブチル−３−メチルフェノール）、１，３，５−トリス［｛４−（１，１−ジメチルエチル）−３−ヒドロキシ−２，６−ジメチルフェニル｝メチル］−１，３，５−トリアジン−２，４，６（１Ｈ，３Ｈ，５Ｈ）−トリオン、１，３，５−トリス［｛３，５−ビス（１，１−ジメチルエチル）−４−ヒドロキシフェニル｝メチル］−１，３，５−トリアジン−２，４，６（１Ｈ，３Ｈ，５Ｈ）−トリオン等をあげることができる。
【０１０２】
減感剤としては、例えば、脂肪族高級アルコール、ポリエチレングリコール、グアニジン誘導体等をあげることができる。
【０１０３】
粘着防止剤としては、例えば、ステアリン酸、ステアリン酸亜鉛、ステアリン酸カルシウム、カルナウバワックス、パラフィンワックス、エステルワックス等をあげることができる。
【０１０４】
消泡剤としては、例えば、高級アルコール系、脂肪酸エステル系、オイル系、シリコーン系、ポリエーテル系、変性炭化水素系、パラフィン系等をあげることができる。
【０１０５】
光安定剤としては、例えば、フェニルサリシレート、ｐ−ｔ−ブチルフェニルサリシレート、ｐ−オクチルフェニルサリシレート等のサリチル酸系紫外線吸収剤；２，４−ジヒドロキシベンゾフェノン、２−ヒドロキシ−４−メトキシベンゾフェノン、２−ヒドロキシ−４−ベンジルオキシベンゾフェノン、２−ヒドロキシ−４−オクチルオキシベンゾフェノン、２−ヒドロキシ−４−ドデシルオキシベンゾフェノン、２，２’−ジヒドロキシ−４−メトキシベンゾフェノン、２，２’−ジヒドロキシ−４，４’−ジメトキシベンゾフェノン、２−ヒドロキシ−４−メトキシ−５−スルホベンゾフェノン、ビス（２−メトキシ−４−ヒドロキシ−５−ベンゾイルフェニル）メタン等のベンゾフェノン系紫外線吸収剤；２−（２’−ヒドロキシ−５’−メチルフェニル）ベンゾトリアゾール、２−（２’−ヒドロキシ−５’−ｔ−ブチルフェニル）ベンゾトリアゾール、２−（２’−ヒドロキシ−３’，５’−ジ−ｔ−ブチルフェニル）ベンゾトリアゾール、２−（２’−ヒドロキシ−３’−ｔ−ブチル−５’−メチルフェニル）−５−クロロベンゾトリアゾール、２−（２’−ヒドロキシ−３’，５’−ジ−ｔ−ブチルフェニル）−５−クロロベンゾトリアゾール、２−（２’−ヒドロキシ−３’，５’−ジ−ｔ−アミルフェニル）ベンゾトリアゾール、２−（２’−ヒドロキシ−５’−ｔｅｒｔ−ブチルフェニル）ベンゾトリアゾール、２−（２’−ヒドロキシ−５’−（１''，１''，３''，３''−テトラメチルブチル）フェニル）ベンゾトリアゾール、２−［２’−ヒドロキシ−３’−（３''，４''，５''，６''−テトラヒドロフタルイミドメチル）−５’−メチルフェニル］ベンゾトリアゾール、２−（２’−ヒドロキシ−５’−ｔ−オクチルフェニル）ベンゾトリアゾール、２−［２’−ヒドロキシ−３’，５’−ビス（α，α−ジメチルベンジル）フェニル］−２Ｈ−ベンゾトリアゾール、２−（２’−ヒドロキシ−３’−ドデシル−５’−メチルフェニル）ベンゾトリアゾール、２−（２’−ヒドロキシ−３’−ウンデシル−５’−メチルフェニル）ベンゾトリアゾール、２−（２’−ヒドロキシ−３’−トリデシル−５’−メチルフェニル）ベンゾトリアゾール、２−（２’−ヒドロキシ−３’−テトラデシル−５’−メチルフェニル）ベンゾトリアゾール、２−（２’−ヒドロキシ−３’−ペンタデシル−５’−メチルフェニル）ベンゾトリアゾール、２−（２’−ヒドロキシ−３’−ヘキサデシル−５’−メチルフェニル）ベンゾトリアゾール、２−［２’−ヒドロキシ−４’−（２''−エチルヘキシル）オキシフェニル］ベンゾトリアゾール、２−［２’−ヒドロキシ−４’−（２''−エチルヘプチル）オキシフェニル］ベンゾトリアゾール、２−［２’−ヒドロキシ−４’−（２''−エチルオクチル）オキシフェニル］ベンゾトリアゾール、２−［２’−ヒドロキシ−４’−（２''−プロピルオクチル）オキシフェニル］ベンゾトリアゾール、２−［２’−ヒドロキシ−４’−（２''−プロピルヘプチル）オキシフェニル］ベンゾトリアゾール、２−［２’−ヒドロキシ−４’−（２''−プロピルヘキシル）オキシフェニル］ベンゾトリアゾール、２−［２’−ヒドロキシ−４’−（１''−エチルヘキシル）オキシフェニ��］ベンゾトリアゾール、２−［２’−ヒドロキシ−４’−（１''−エチルヘプチル）オキシフェニル］ベンゾトリアゾール、２−［２’−ヒドロキシ−４’−（１’−エチルオクチル）オキシフェニル］ベンゾトリアゾール、２−［２’−ヒドロキシ−４’−（１''−プロピルオクチル）オキシフェニル］ベンゾトリアゾール、２−［２’−ヒドロキシ−４’−（１''−プロピルヘプチル）オキシフェニル］ベンゾトリアゾール、２−［２’−ヒドロキシ−４’−（１''−プロピルヘキシル）オキシフェニル］ベンゾトリアゾール、２，２’−メチレンビス［４−（１，１，３，３−テトラメチルブチル）−６−（２Ｈ−ベンゾトリアゾール−２−イル）］フェノール、ポリエチレングリコールとメチル−３−［３−ｔ−ブチル−５−（２Ｈ−ベンゾトリアゾール−２−イル）−４−ヒドロキシフェニル］プロピオネートとの縮合物等のベンゾトリアゾール系紫外線吸収剤；２’−エチルヘキシル−２−シアノ−３，３−ジフェニルアクリレート、エチル−２−シアノ−３，３−ジフェニルアクリレート等のシアノアクリレート系紫外線吸収剤；ビス（２，２，６，６−テトラメチル−４−ピペリジル）セバケート、コハク酸−ビス（２，２，６，６−テトラメチル−４−ピペリジル）エステル、２−（３，５−ジ−ｔ−ブチル）マロン酸−ビス（１，２，２，６，６−ペンタメチル−４−ピペリジル）エステル等のヒンダードアミン系紫外線吸収剤；１，８−ジヒドロキシ−２−アセチル−３−メチル−６−メトキシナフタレン等をあげることができる。
【０１０６】
蛍光増白剤としては、例えば、４，４’−ビス［２−アニリノ−４−（２−ヒドロキシエチル）アミノ−１，３，５−トリアジニル−６−アミノ］スチルベン−２，２’−ジスルホン酸＝二ナトリウム塩、４，４’−ビス［２−アニリノ−４−ビス（ヒドロキシエチル）アミノ−１，３，５−トリアジニル−６−アミノ］スチルベン−２，２’−ジスルホン酸＝二ナトリウム塩、４，４’−ビス［２−アニリノ−４−ビス（ヒドロキシプロピル）アミノ−１，３，５−トリアジニル−６−アミノ］スチルベン−２，２’−ジスルホン酸＝二ナトリウム塩、４，４’−ビス［２−メトキシ−４−（２−ヒドロキシエチル）アミノ−１，３，５−トリアジニル−６−アミノ］スチルベン−２，２’−ジスルホン酸＝二ナトリウム塩、４，４’−ビス［２−メトキシ−４−（２−ヒドロキシプロピル）アミノ−１，３，５−トリアジニル−６−アミノ］スチルベン−２，２’−ジスルホン酸＝二ナトリウム塩、４，４’−ビス［２−ｍ−スルホアニリノ−４−ビス（ヒドロキシエチル）アミノ−１，３，５−トリアジニル−６−アミノ］スチルベン−２，２’−ジスルホン酸＝二ナトリウム塩、４−［２−ｐ−スルホアニリノ−４−ビス（ヒドロキシエチル）アミノ−１，３，５−トリアジニル−６−アミノ］−４’−［２−ｍ−スルホアニリノ−４−ビス（ヒドロキシエチル）アミノ−１，３，５−トリアジニル−６−アミノ］スチルベン−２，２’−ジスルホン酸＝四ナトリウム塩、４，４’−ビス［２−ｐ−スルホアニリノ−４−ビス（ヒドロキシエチル）アミノ−１，３，５−トリアジニル−６−アミノ］スチルベン−２，２’−ジスルホン酸＝四ナトリウム塩、４，４’−ビス［２−（２，５−ジスルホアニリノ）−４−フェノキシアミノ−１，３，５−トリアジニル−６−アミノ］スチルベン−２，２’−ジスルホン酸＝六ナトリウム塩、４，４’−ビス［２−（２，５−ジスルホアニリノ）−４−（ｐ−メトキシカルボニルフェノキシ）アミノ−１，３，５−トリアジニル−６−アミノ］スチルベン−２，２’−ジスルホン酸＝六ナトリウム塩、４，４’−ビス［２−（ｐ−スルホフェノキシ）−４−ビス（ヒドロキシエチル）アミノ−１，３，５−トリアジニル−６−アミノ］スチルベン−２，２’−ジスルホン酸＝六ナトリウム塩、４，４’−ビス［２−（２，５−ジスルホアニリノ）−４−ホルマリニルアミノ−１，３，５−トリアジニル−６−アミノ］スチルベン−２，２’−ジスルホン酸＝六ナトリウム塩、４，４’−ビス［２−（２，５−ジスルホアニリノ）−４−ビス（ヒドロキシエチル）アミノ−１，３，５−トリアジニル−６−アミノ］スチルベン−２，２’−ジスルホン酸＝六ナトリウム塩等をあげることができる。
【０１０７】
（記録材料の製造方法）
本発明の記録材料を感熱記録紙に使用する場合には、既知の使用方法と同様に行えばよく、例えば、本発明の化合物の微粒子及び発色性染料の微粒子のそれぞれをポリビニルアルコールやセルロース等の水溶性結合剤の水溶液中に分散された懸濁液を混合して紙等の支持体に塗布して乾燥することにより製造できる。
【０１０８】
発色性染料に対する式（Ｉ）で表される化合物の使用割合は、通常発色性染料の１質量部に対し０．０１〜１０質量部、好ましくは０．５〜１０質量部、さらに好ましくは１．０〜５質量部の割合である。
【０１０９】
発色性染料に対する式（Ｉ）で表される化合物以外の顕色剤の使用割合は、通常発色性染料の１質量部に対し０．０１〜１０質量部、好ましくは０．５〜１０質量部、さらに好ましくは１．０〜５質量部の割合である。
【０１１０】
本発明の記録材料を感圧複写紙に使用するには既知の顕色剤あるいは増感剤を使用する場合と同様にして製造できる。例えば、公知の方法によりマイクロカプセル化した発色性染料を適当な分散剤によって分散し、紙に塗布して発色剤シートを作製する。また、顕色剤の分散液を紙に塗布して顕色剤シートを作製する。このようにして作製された両シートを組合せて感圧複写紙が作製される。感圧複写紙としては、発色性染料の有機溶媒溶液を内包するマイクロカプセルを下面に塗布担持している上用紙と顕色剤（酸性物質）を上面に塗布担持している下用紙とからなるユニットでも、あるいはマイクロカプセルと顕色剤とが同一の紙面に塗布されているいわゆるセルフコンテントペーパーであってもよい。
【０１１１】
その際使用する顕色剤又は混合して使用する顕色剤としては、従来既知のものが用いられ、例えば酸性白土、活性白土、アパタルジャイト、ベントナイト、コロイダルシリカ、珪酸アルミニウム、珪酸マグネシウム、珪酸亜鉛、珪酸錫、焼成カオリン、タルク等の無機酸性物質；蓚酸、マレイン酸、酒石酸、クエン酸、コハク酸、ステアリン酸等の脂肪族カルボン酸；安息香酸、ｐ−ｔ−ブチル安息香酸、フタル酸、没食子酸、サリチル酸、３−イソプロピルサリチル酸、３−フェニルサリチル酸、３−シクロヘキシルサリチル酸、３，５−ジ−ｔ−ブチルサリチル酸、３−メチル−５−ベンジルサリチル酸、３−フェニル−５−（２，２−ジメチルベンジル）サリチル酸、３，５−ジ−（２−メチルベンジル）サリチル酸、２−ヒドロキシ−１−ベンジル−３−ナフトエ酸等の芳香族カルボン酸及びこれら芳香族カルボン酸の亜鉛、マグネシウム、アルミニウム、チタン等の金属塩；ｐ−フェニルフェノール−ホルマリン樹脂、ｐ−ブチルフェノール−アセチレン樹脂等のフェノール樹脂系顕色剤及びこれらフェノール樹脂系顕色剤と上記芳香族カルボン酸の金属塩との混合物等をあげることができる。
【０１１２】
本発明で使用する支持体は従来公知の紙、合成紙、フィルム、プラスチックフィルム、発砲プラスチックフィルム、不織布、古紙パルプ等の再生紙等を使用することができる。またこれらを組み合わせたものを支持体として使用することもできる。
【０１１３】
支持体上に記録材料層を形成させる場合には、染料分散液、顕色剤分散液、填料分散液を含有する分散液を支持体に塗布して乾燥させる方法、分散液をスプレー等で噴霧して乾燥させる方法、分散液に一定時間浸漬して乾燥させる方法等があげられる。また、塗布する場合には、手塗り、サイズブレスコーター法、ロールコーター法、エアナイフコーター法、ブレンドコーター法、ブローコーター法、カーテンコーター法、コンマダイレクト法、グラビアダイレクト法、グラビアリバース法、リバース・ロールコーター法等があげられる。
【実施例】
【０１１４】
以下、本発明の記録材料について実施例をあげて詳細に説明するが、本発明は必ずしもこれだけに限定されるものではない。【０１１５】
（感熱記録紙の作製）
［実施例１］【０１１６】
【表９】
2011039987.tif 000029
【０１１７】
まず、Ａ〜Ｄ液の各組成の混合物をそれぞれサンドグラインダーで充分に磨砕して、Ａ〜Ｄ液の各成分の分散液を調製し、Ａ液１質量部、Ｂ液０．５質量部、Ｃ液１．５質量部、Ｄ液４質量部を混合して塗布液とした。この塗布液をワイヤーロッド（Webster社製、ワイヤーバーＮｏ．１２）を使用して白色紙に塗布・乾燥した後、カレンダー掛け処理をして、感熱記録紙を作製した（塗布液は乾燥質量で約５．５ｇ／ｍ２）。【０１１８】
［実施例２〜２０］
実施例１に記載のＮ−（４−ヒドロキシフェニル）−３−メチルシンナモイルアミドを表Ａに記載の顕色剤とし、実施例１に記載の４−ヒドロキシ−４’−イソプロポキシジフェニルスルホンを表Ａに記載の添加剤とし、実施例１の各分散液の組成を表Ａに記載の質量部とした以外は、実施例１記載の方法で感熱記録紙を作製した。【０１１９】
（比較例１〜８）
実施例１に記載のＮ−（４−ヒドロキシフェニル）−３−メチルシンナモイルアミドを表Ａに記載の顕色剤とし、実施例１に記載の４−ヒドロキシ−４’−イソプロポキシジフェニルスルホンを表Ａに記載の添加剤とし、実施例１の各分散液の組成を表Ａに記載の質量部とした以外は、実施例１記載の方法で感熱記録紙を作製した。【０１２０】
【表１０】
2011039987.tif 000030
【０１２１】
【表１１】
2011039987.tif 000031
【０１２２】
【表１２】
2011039987.tif 000032
【０１２３】
[試験例１]（地肌耐湿熱性の評価）
実施例１〜６及び比較例１〜３に関して、試験前後の各試験紙について以下の条件で保存性試験を行った。その結果から判定した評価を第２表にまとめて示した。
・試験前
実施例１〜６及び比較例１〜３で作製した感熱記録紙の一部を切り取り、地肌の光学濃度をマクベス反射濃度計（使用フィルター：＃１０６）で測定した。
・耐湿熱性試験
実施例１〜６及び比較例１〜３で作製した感熱記録紙の一部を切り取り、低温恒温恒湿器（商品名：ＴＨＮ０５０ＦＡ、ADVANTEC製）中で５０℃、８０％の条件で２４時間保持した。保持した後の地肌の光学濃度をマクベス反射濃度計（使用フィルター：＃１０６）で測定した。【０１２４】
[試験例２]（地肌耐光性の評価）
実施例１〜６及び比較例１〜３に関して、試験前後の各試験紙について以下の条件で保存性試験を行った。その結果から判定した評価を第２表に示した。
・試験前
実施例１〜６及び比較例１〜３で作製した感熱記録紙の一部を切り取り、地肌の光学濃度をマクベス反射濃度計（使用フィルター：＃１０６）で測定した。
・地肌耐光性試験
実施例１〜６及び比較例１〜３で作製した感熱記録紙の一部を切り取り、耐光性試験機（商品名：紫外線ロングライフフェードメーター  Ｕ４８型、スガ試験機（株）製）を使用して耐光性試験を行い、８時間後の地肌の光学濃度をマクベス反射濃度計（使用フィルター＃４７）で測定した。【０１２５】
[試験例３]（画像耐熱性）
実施例１〜６及び比較例１〜３に関して、各試験紙について以下の条件で保存性試験を行った。その結果から判定した評価を第２表にまとめて示した。
・試験前
実施例１〜６及び比較例１〜３で作製した感熱記録紙の一部を切り取り、感熱紙発色試験装置（商品名：ＴＨ−ＰＭＨ型、大倉電機製）を使用し、印字電圧１７Ｖ、パルス幅１．８ｍｓの条件で発色させ、発色画像濃度をマクベス反射濃度計（使用フィルター：＃１０６）で測定した。
・画像耐熱性試験
発色させた画像を、恒温器（商品名：ＤＫ−４００，YAMATO製）中で１００℃の温度で耐熱性試験を行い、２４時間後の発色画像濃度をマクベス反射濃度計（使用フィルター：＃１０６）で測定した。【０１２６】
【表１３】
2011039987.tif 000033
【０１２７】
第２表の結果から、顕色剤の併用による悪影響がほとんどなく、且つ地肌の耐光性、耐湿熱性、発色画像の耐熱性が優れていることがわかる。【０１２８】
[試験例４]（地肌耐湿熱性・耐熱性の評価）
実施例７〜１０及び比較例４〜６に関して、試験前後の各試験紙について以下の各条件で保存性試験を行った。その結果を第３表にまとめて示した。
・試験前
実施例７〜１０及び比較例４〜６で作製した感熱記録紙の一部を切り取り、地肌光学濃度をマクベス反射濃度計（使用フィルター：＃１０６）で測定した。
・耐湿熱性試験
実施例７〜１０及び比較例４〜６で作製した感熱記録紙の一部を切り取り、低温恒温恒湿器（商品名：ＴＨＮ０５０ＦＡ、ADVANTEC製）中で５０℃、８０％の条件で２４時間保持した。保持した後の地肌の光学濃度をマクベス反射濃度計（使用フィルター：＃１０６）で測定した。
・耐熱性試験
実施例７〜１０及び比較例４〜６で作製した感熱記録紙の一部を切り取り、恒温器（商品名：ＤＫ−４００、YAMATO製）中で１００℃、１１０℃の各温度で２４時間保持した。保持した後の地肌の光学濃度をマクベス反射濃度計（使用フィルター：＃１０６）で測定した。【０１２９】
【表１４】
2011039987.tif 000034
【０１３０】
第３表の結果から、実施例７〜８と比較例４、実施例９と比較例３及び実施例１０と比較例６を比較すると、本発明の記録材料は地肌の耐湿熱性、耐熱性が極めて良好であると同時に画像安定剤を添加しても無添加の場合に比べてほぼ変化なく、通常予想される添加による悪影響がほとんどなく、特に１１０℃の耐熱性試験においても極めて良好な結果が得られた。【０１３１】
[試験例５]（地肌耐光性）
実施例７〜１０及び比較例４〜６に関して、試験前後の各試験紙について以下の各条件で保存性試験を行った。その結果を第４表に示した。
・試験前
実施例７〜１０及び比較例４〜６で作製した感熱記録紙の一部を切り取り、地肌光学濃度をマクベス反射濃度計（使用フィルター：＃１０６）で測定した。
・地肌耐光性
実施例７〜１０及び比較例４〜６で作製した感熱記録紙の一部を切り取り、耐光性試験機（商品名：紫外線ロングライフフェードメーター  Ｕ４８型、スガ試験機（株）製）を使用して耐光性試験を行い、１２時間後、２４時間後の地肌濃度をマクベス反射濃度計（使用フィルター＃４７）で測定した。【０１３２】
【表１５】
2011039987.tif 000035
【０１３３】
第４表の結果から、実施例７〜８と比較例４、実施例９と比較例５及び実施例１０と比較例６を比較すると、本発明の記録材料は地肌の耐光性が極めて良好であると同時に画像安定剤を添加しても無添加の場合に比べてほぼ変化なく、通常予想される添加による悪影響がほとんどないことが示された。【０１３４】
[試験例６]（画像耐熱性）
実施例７〜１０及び比較例４〜６に関して、各試験紙について以下の各条件で保存性試験を行った。その結果を第５表にまとめて示した。
実施例７〜１０及び比較例４〜６で作製した感熱記録紙の一部を切り取り、感熱紙発色試験装置（商品名：ＴＨ−ＰＭＨ型、大倉電機製）を使用し、印字電圧１７Ｖ、パルス幅１．８ｍｓの条件で発色させ、発色画像濃度をマクベス反射濃度計（使用フィルター：＃１０６）で測定した。その発色画像について、恒温器（商品名：ＤＫ−４００，YAMATO製）中で１００℃の温度で耐熱性試験を行い、２４時間後の発色画像濃度をマクベス反射濃度計（使用フィルター：＃１０６）で測定した。【０１３５】
第５表の結果から、実施例７〜８と比較例４、実施例９と比較例５、実施例１０と比較例６とを比較すると、実施例７〜１０において画像耐熱性が著しく向上することが示された。【０１３６】
【表１６】
2011039987.tif 000036
【０１３７】
[試験例７]
（動的発色感度）
実施例１１〜２０及び比較例７〜８で作製した各記録紙の一部を切り取り、感熱紙発色試験装置（商品名：ＴＨ−ＰＭＨ型、大倉電機製）を使用して動的発色感度試験を行い、印字電圧１７Ｖ、パルス幅０．２、０．３５、０．５、０．６５、０．８、０．９５、１．１、１．２５、１．４、１．６、１．８ｍｓの各条件で発色させた後、その印字濃度をマクベス反射濃度計（使用フィルター＃１０６）で測定した。
その結果を第１図〜第２図にまとめて示した。また、代表的な値として１．１及び１．２５ｍｓの条件で発色させた値を第６表及び第７表に記載した。【０１３８】
【表１７】
2011039987.tif 000037
【０１３９】
【表１８】
2011039987.tif 000038
【０１４０】
第１図〜第２図及び第６表〜第７表の結果から、実施例１１〜１５と比較例７及び実施例１６〜２０と比較例８とを比較すると、実施例１１〜２０の動的発色感度が向上することが示された。【０１４１】
[試験例８]
（地肌耐湿熱性・耐熱性の評価）
実施例１１〜２０及び比較例７〜８に関して、試験前後の各試験紙について以下の各条件で保存性試験を行った。その結果を第８表及び第９表にまとめて示した。
・試験前
実施例１１〜２０及び比較例７〜８で作製した感熱記録紙の一部を切り取り、地肌の光学濃度をマクベス反射濃度計（使用フィルター：＃１０６）で測定した。
・耐湿熱性試験
実施例１１〜２０及び比較例７〜８で作製した感熱記録紙の一部を切り取り、低温恒温恒湿器（商品名：ＴＨＮ０５０ＦＡ、ＡＤＶＡＮＴＥＣ製）中で５０℃、８０％の条件で２４時間保持した。保持した後の地肌の光学濃度をマクベス反射濃度計（使用フィルター：＃１０６）で測定した。
・耐熱性試験
実施例１１〜２０及び比較例７〜８で作製した感熱記録紙の一部を切り取り、恒温器（商品名：ＤＫ−４００、ＹＡＭＡＴＯ製）中で１００℃、１２０℃の各温度で２４時間保持した。保持した後の地肌の光学濃度をマクベス反射濃度計（使用フィルター：＃１０６）で測定した。【０１４２】
【表１９】
2011039987.tif 000039
【０１４３】
【表２０】
2011039987.tif 000040
【０１４４】
第８表〜第９表の結果から、実施例１１〜１５と比較例７及び実施例１６〜２０と比較例８を比較すると、本発明の記録材料は地肌の耐湿熱性、耐熱性が極めて良好であると同時に増感剤を添加しても無添加の場合に比べてほぼ変化なく、通常予想される添加による悪影響がほとんどなく、特に１２０℃の耐熱性試験においても極めて良好な結果が得られた。【０１４５】
[試験例９]
（地肌耐光性）
実施例１１〜２０及び比較例７〜８に関して、試験前後の各試験紙について以下の各条件で保存性試験を行った。その結果を第１０表及び第１１表に示した。
・試験前
実施例１１〜２０及び比較例７〜８で作製した感熱記録紙の一部を切り取り、地肌の光学濃度をマクベス反射濃度計（使用フィルター：＃１０６）で測定した。
・地肌耐光性
実施例１１〜２０及び比較例７〜８で作製した感熱記録紙の一部を切り取り、耐光性試験機（商品名：紫外線ロングライフフェードメーター  Ｕ４８型、スガ試験機（株）製）を使用して耐光性試験を行い、１２時間後、２４時間後の地肌濃度をマクベス反射濃度計（使用フィルター＃１０６及び＃４７）で測定した。【０１４６】
【表２１】
2011039987.tif 000041
【０１４７】
【表２２】
2011039987.tif 000042
【０１４８】
第１０表〜第１１表の結果から、実施例１１〜１５と比較例７及び実施例１６〜２０と比較例８を比較すると、本発明の記録材料は地肌の耐光性が極めて良好であると同時に増感剤を添加しても無添加の場合に比べてほぼ変化なく、通常予想される添加による悪影響がほとんどないことが示された。【０１４９】
［実施例２１］
（増感剤処方；感熱記録紙の作成）【０１５０】
【表２３】
2011039987.tif 000043
【０１５１】
まず、Ａ〜Ｄ液の各組成の混合物をそれぞれサンドグラインダーで充分に磨砕して、Ａ〜Ｄ液の各成分の分散液を調整し、Ａ液１質量部、Ｂ液２質量部、Ｃ液４質量部、Ｄ液１質量部を混合して塗布液とした。この塗布液をワイヤーロッド（Webster社製、ワイヤーバーＮｏ．１２）を使用して白色紙に塗布・乾燥した後、カレンダー掛け処理をして、感熱記録紙を作製した（塗布液は乾燥質量で約５．５ｇ／ｍ２）。【０１５２】
［実施例２２］
実施例２１の増感剤分散液（Ｄ液）中、シュウ酸ジ（４−メチルベンジル）の代わりに１，２−ビス（３−メチルフェノキシ）エタンを用いた以外は、実施例２１に記載の方法で感熱記録紙を作製した。【０１５３】
［比較例９］
実施例２１で調製した分散液のうち、Ａ液１質量部、Ｂ液２質量部、Ｃ液４質量部を混合して塗布液とした以外は、実施例２１に記載の方法で感熱記録紙を作製した。【０１５４】
[試験例１０]
（動的発色感度）【０１５５】
【表２４】
2011039987.tif 000044
【０１５６】
第１２表および第３図から、実施例２１〜２２と比較例９とを比較すると、実施例２1〜２２の動的発色感度が向上することが示された。【０１５７】
[試験例１１]
（地肌耐光性）【０１５８】
【表２５】
2011039987.tif 000045
【０１５９】
第１３表の結果から、実施例２１〜２２と比較例９とを比較すると、本発明の記録材料は地肌の耐光性が極めて良好であると同時に増感剤を添加しても無添加の場合に比べてほぼ変化なく、通常予想される添加による悪影響がほとんどないことが示された。【０１６０】
［実施例２３］
（画像安定剤処方；感熱記録紙の作成）【０１６１】
【表２６】
2011039987.tif 000046
【０１６２】
まず、Ａ〜Ｄ液の各組成の混合物をそれぞれサンドグラインダーで充分に磨砕して、Ａ〜Ｄ液の各成分の分散液を調製し、Ａ液１質量部、Ｂ液２質量部、Ｃ液４質量部、Ｄ液１質量部を混合して塗布液とした。この塗布液をワイヤーロッド（Webster社製、ワイヤーバーＮｏ．１２）を使用して白色紙に塗布・乾燥した後、カレンダー掛け処理をして、感熱記録紙を作製した（塗布液は乾燥質量で約５．５ｇ／ｍ２）【０１６３】
［実施例２４］
実施例２３の増感剤分散液（Ｄ液）中、１，１，３−トリス（２−メチルー４−ヒドロキシー５−シクロヘキシルフェニル）ブタンの代わりに１，１，３−トリス（２−メチルー４−ヒドロキシー５−t―ブチルフェニル）ブタンを用いた以外は、実施例２３に記載の方法で感熱記録紙を作製した。【０１６４】
［比較例１０］
実施例２３で調製した分散液のうち、Ａ液１質量部、Ｂ液２質量部、Ｃ液４質量部を混合して塗布液とした以外は、実施例２３に記載の方法で感熱記録紙を作製した。【０１６５】
[試験例１２]
（地肌耐光性）【０１６６】
【表２７】
2011039987.tif 000047
【０１６７】
第１４表の結果から、実施例２３〜２４と比較例１０を比較すると、本発明の記録材料は地肌の耐光性が極めて良好であると同時に画像安定剤を添加しても無添加の場合に比べてほぼ変化なく、通常予想される添加による悪影響がほとんどないことが示された。【０１６８】
[試験例１３]
（画像耐熱性）【０１６９】
【表２８】
2011039987.tif 000048
【０１７０】
第１５表の結果から、実施例２３〜２４と比較例１０とを比較すると、実施例２３〜２４において画像耐熱性が著しく向上することが示された。【０１７１】
［実施例２５］
（顕色剤処方；感熱記録紙の作成）【０１７２】
【表２９】
2011039987.tif 000049
【０１７３】
まず、Ａ〜Ｄ液の各組成の混合物をそれぞれサンドグラインダーで充分に磨砕して、Ａ〜Ｄ液の各成分の分散液を調製し、Ａ液１質量部、Ｂ液０．５質量部、Ｃ液１．５質量部、Ｄ液４質量部を混合して塗布液とした。この塗布液をワイヤーロッド（Webster社製、ワイヤーバーＮｏ．１２）を使用して白色紙に塗布・乾燥した後、カレンダー掛け処理をして、感熱記録紙を作製した（塗布液は乾燥質量で約５．５ｇ／ｍ２）。【０１７４】
［実施例２６］
実施例２５の各分散液の組成をＡ液１質量部、Ｂ液１．０質量部、Ｃ液１．０質量部、Ｄ液４質量部とした以外は、実施例２５に記載の方法で感熱記録紙を作製した。【０１７５】
［実施例２７］
実施例２５の各分散液の組成をＡ液１質量部、Ｂ液０．５質量部、Ｃ液１．５質量部、Ｄ液４質量部とした以外は、実施例２５に記載の方法で感熱記録紙を作製した。【０１７６】
［実施例２８］
（感熱記録紙の作成）【０１７７】
【表３０】
2011039987.tif 000050
【０１７８】
まず、Ａ、Ｂ、Ｄ、Ｅ液の各組成の混合物をそれぞれサンドグラインダーで充分に磨砕して、Ａ、Ｂ、Ｄ、Ｅ液の各成分の分散液を調製し、Ａ液１質量部、Ｂ液０．５質量部、Ｅ液１．５質量部、Ｄ液４質量部を混合して塗布液とした。この塗布液をワイヤーロッド（Webster社製、ワイヤーバーＮｏ．１２）を使用して白色紙に塗布・乾燥した後、カレンダー掛け処理をして、感熱記録紙を作製した（塗布液は乾燥質量で約５．５ｇ／ｍ２）。【０１７９】
［実施例２９］
実施例２８の各分散液の組成をＡ液１質量部、Ｂ液１．０質量部、Ｅ液１．０質量部、Ｄ液４質量部とした以外は、実施例２８に記載の方法で感熱記録紙を作製した。【０１８０】
［実施例３０］
実施例２８の各分散液の組成をＡ液１質量部、Ｂ液０．５質量部、Ｅ液１．５質量部、Ｄ液４質量部とした以外は、実施例２８に記載の方法で感熱記録紙を作製した。【０１８１】
［比較例１１］
実施例２８の各分散液の組成をＡ液１質量部、Ｂ液１．０質量部、Ｄ液４質量部とした以外は、実施例２８に記載の方法で感熱記録紙を作製した。【０１８２】
［比較例１２］
実施例２８の各分散液の組成をＡ液１質量部、Ｃ液１．０質量部、Ｄ４質量部とした以外は、実施例２８に記載の方法で感熱記録紙を作製した。【０１８３】
［比較例１３］
実施例２８の各分散液の組成をＡ液１質量部、Ｅ液１．５質量部、Ｄ液４質量部とした以外は、実施例２８に記載の方法で感熱記録紙を作製した。【０１８４】
[試験例１４]
（動的発色感度）【０１８５】
【表３１】
2011039987.tif 000051
【０１８６】
第１６表および第４図から、実施例２５〜２７と比較例１２とを比較すると、本発明化合物を顕色剤２へ添加しても悪影響はほとんどなく、動的感度試験においても良好な結果が得られた。【０１８７】
【表３２】
2011039987.tif 000052
【０１８８】
第１７表および第５図から、実施例２８〜３０と比較例１３とを比較すると、本発明化合物に顕色剤３を添加しても感度低下は軽微であり、動的感度試験においても良好な結果が得られた。【０１８９】
[試験例１５]
（画像耐熱性）【０１９０】
【表３３】
2011039987.tif 000053
【０１９１】
第１８表の結果から、実施例２５〜３０と比較例１１とを比較すると、実施例２５〜３０において画像耐熱性が著しく向上することが示された。
【図１】
2011039987.tif 000066
【図２】
2011039987.tif 000067
【図３】
2011039987.tif 000068
【図４】
2011039987.tif 000069
【図５】
2011039987.tif 000070
【国際調査報告】
2011039987.tif 000071
2011039987.tif 000072